(57)【要約】      （修正有）【課題】タングステン酸化物の表面に吸着置換した元素を評価、選択するタングステン酸化物の置換元素の選択方法。【解決手段】タングステン酸化物のタングステン、及び酸素の少なくとも一方の一部を置換元素で置換した、置換タングステン酸化物の置換元素の選択方法であり、置換元素の候補である候補元素を選択する置換元素選択工程と、候補元素により置換した置換タングステン酸化物の評価を行う表面と、表面を曝露する曝露雰囲気との界面の初期の構造状態である初期界面構造を規定する界面状態規定工程と、第一原理分子動力学法により、初期界面構造からの界面の構造状態の変化を追跡し、原子Ａの移動過程を計算する計算工程と、計算結果に基づいて、候補元素を、タングステン酸化物の置換元素として選択するかを選択する選択工程と、を有するタングステン酸化物の置換元素の選択方法。【選択図】図２
2019172513.tif 000002
【特許請求の範囲】
【請求項１】
タングステン酸化物ＡａＷＯ３（原子Ａはアルカリ金属  ０＜ａ≦０．３３）のタングステン、及び酸素の少なくとも一方の一部を、置換元素で置換した、一般式ＡａＷ１―ｘＭｘＯ３−ｙＮｙで表される置換タングステン酸化物の置換元素の選択方法であって、
前記タングステンを置換する置換元素Ｍ、及び前記酸素を置換する置換元素Ｎの少なくとも一方について置換元素の候補である候補元素を選択する置換元素選択工程と、
前記タングステン及び前記酸素の少なくとも一方を前記候補元素により置換した置換タングステン酸化物の評価を行う表面と、前記表面を曝露する曝露雰囲気と、の界面の初期の構造状態である初期界面構造を規定する界面状態規定工程と、
第一原理分子動力学法により、前記初期界面構造からの界面の構造状態の変化を追跡し、前記原子Ａの、前記表面から、前記曝露雰囲気への移動過程を計算する計算工程と、
前記計算工程での計算結果に基づいて、前記候補元素を、タングステン酸化物の置換元素として選択するか否かを選択する選択工程と、を有するタングステン酸化物の置換元素の選択方法。
【請求項２】
前記計算工程において、前記第一原理分子動力学法として加速分子動力学法を用いる請求項１に記載のタングステン酸化物の置換元素の選択方法。
【請求項３】
前記選択工程では、前記原子Ａが前記曝露雰囲気中を、評価を行った前記表面と垂直な方向に移動するために必要となる移動エネルギーについて、
前記置換タングステン酸化物の方が、前記候補元素による置換を行っていない無置換タングステン酸化物よりも高くなる場合に、前記候補元素をタングステン酸化物の置換元素として選択する請求項１または請求項２に記載のタングステン酸化物の置換元素の選択方法。
【請求項４】
前記選択工程では、前記原子Ａが前記曝露雰囲気中を、評価を行った前記表面と垂直な方向に予め設定した距離を移動するまでに要する移動時間について、
前記置換タングステン酸化物の方が、前記候補元素による置換を行っていない無置換タングステン酸化物よりも長くなる場合に、前記候補元素をタングステン酸化物の置換元素として選択する請求項１または請求項２に記載のタングステン酸化物の置換元素の選択方法。
【請求項５】
前記曝露雰囲気が水雰囲気である請求項１〜請求項４のいずれか１項に記載のタングステン酸化物の置換元素の選択方法。
【請求項６】
請求項１〜請求項５のいずれか一項に記載のタングステン酸化物の置換元素の選択方法により置換元素を選択する置換元素選択工程と、
前記置換元素選択工程により選択された置換元素により置換した置換タングステン酸化物を合成する合成工程と、を有する置換タングステン酸化物の製造方法。
【発明の詳細な説明】
【技術分野】
【０００１】
本発明は、タングステン酸化物の置換元素の選択方法、置換タングステン酸化物の製造方法に関する。
【背景技術】
【０００２】
自動車やビルの窓に用いられるガラス等の窓材には、室内の温度上昇を抑制するために、可視領域の光を透過し、かつ熱線とよばれる近赤外領域の光を遮蔽する熱線遮蔽機能を有することが求められている。熱線遮蔽機能を有する窓材とする方法として、可視領域の光を透過し、近赤外領域の光を吸収する特性を備えた材料を用いて日射遮蔽体を形成し、窓材中または窓材の表面に配置する方法が知られている。
【０００３】
日射遮蔽体等に用いられる日射遮蔽材料としては、ＩＴＯ（Ｉｎｄｉｕｍ  Ｔｉｎ  Ｏｘｉｄｅ）や、ＡＴＯ（Ａｎｔｉｍｏｎｙ  Ｔｉｎ  Ｏｘｉｄｅ）、ＬａＢ６、タングステン酸化物等が知られている。
【０００４】
そして、例えば特許文献１にはＣｓ０．３３ＷＯ３などのタングステン酸化物微粒子が日射遮蔽体形成用の材料として提案されている。Ｃｓ０．３３ＷＯ３などのタングステン酸化物は、日射遮蔽材料の中でも、高い可視光透明性と、高い近赤外光の遮蔽特性（熱線遮蔽特性）とを有する優良な材料であり、工業的にも広く使用されている。
【０００５】
しかしながら、例えば非特許文献１によるとＣｓ０．３３ＷＯ３には大気中や樹脂中の水分と反応してＣｓが脱離し、その結果として光学特性が変化し、透過プロファイルが安定しないという課題がある。そのため、タングステン酸化物の可視光透明性と熱線遮蔽特性を維持したまま、水等の各種曝露雰囲気に対する耐久性、例えば耐候性を高めた材料が求められている。
【０００６】
一般に多くの材料において、ある元素を別の元素により置換することで、耐候性などの一部の特性を向上させる試みが行われている。このため、タングステン酸化物についてもタングステン酸化物中のある元素を、別の置換元素により置換することで耐候性を向上させることが考えられる。
【０００７】
しかしながら、タングステン酸化物について耐候性を向上させる置換元素を実験的に探索するには、候補元素選定、合成方法の検討、合成試験、微粒子分散試験、微粒子分散体としての評価、耐候性試験というステップが必要になる。とりわけ、候補元素によりタングステン酸化物のタングステン等を置換した化合物を得ることは容易ではなく、数多くの合成試験を繰り返す必要がある。そのため、望ましい特性を示す添加元素を実験的に探索していくことは、膨大なコスト・時間を要する。
【０００８】
そこで、実験を行わずに予め耐候性が向上する可能性の高い元素を予測し、絞り込んでおくことが考えられる。例えば、特許文献２には第一原理計算により水分子の吸着エネルギーと水分子を吸着させた際の浮き上がり量を算出して、置換元素を選択する複合タングステン酸化物の置換元素の選択方法が提案されている。
【先行技術文献】
【特許文献】
【０００９】
【特許文献１】特開２００５−１８７３２３号公報
【特許文献２】特開２０１８−２５６０号公報
【非特許文献】
【００１０】
【非特許文献１】K. Adachi, Y. Ota, H. Tanaka, M. Okada, N. Oshimura, and A. Tofuku, J. Appl. Phys., 2013, Vol.114, Issue19, P.194304
【発明の概要】
【発明が解決しようとする課題】
【００１１】
特許文献２に開示された複合タングステン酸化物の置換元素の選択方法は、脱離過程の初期過程である水分子の吸着に着目した評価を用いており、計算量を抑制しながら精度よく置換元素を選択することができる。
【００１２】
ただし、特に選択精度を高める観点から、曝露雰囲気に含まれる原子または分子の成分がタングステン酸化物の表面に吸着後の過程についても検討可能な新たなタングステン酸化物の置換元素の選択方法が求められる。
【００１３】
そこで上記従来技術が有する問題に鑑み、本発明の一側面では、曝露雰囲気に含まれる成分がタングステン酸化物の表面に吸着した後の過程も含めて評価し、タングステン酸化物の置換元素を選択できる、タングステン酸化物の置換元素の選択方法を提供することを目的とする。
【課題を解決するための手段】
【００１４】
上記課題を解決するため本発明の一態様によれば、
タングステン酸化物ＡａＷＯ３（原子Ａはアルカリ金属  ０＜ａ≦０．３３）のタングステン、及び酸素の少なくとも一方の一部を、置換元素で置換した、一般式ＡａＷ１―ｘＭｘＯ３−ｙＮｙで表される置換タングステン酸化物の置換元素の選択方法であって、
前記タングステンを置換する置換元素Ｍ、及び前記酸素を置換する置換元素Ｎの少なくとも一方について置換元素の候補である候補元素を選択する置換元素選択工程と、
前記タングステン及び前記酸素の少なくとも一方を前記候補元素により置換した置換タングステン酸化物の評価を行う表面と、前記表面を曝露する曝露雰囲気と、の界面の初期の構造状態である初期界面構造を規定する界面状態規定工程と、
第一原理分子動力学法により、前記初期界面構造からの界面の構造状態の変化を追跡し、前記原子Ａの、前記表面から、前記曝露雰囲気への移動過程を計算する計算工程と、
前記計算工程での計算結果に基づいて、前記候補元素を、タングステン酸化物の置換元素として選択するか否かを選択する選択工程と、を有するタングステン酸化物の置換元素の選択方法を提供する。
【発明の効果】
【００１５】
本発明の一態様によれば、曝露雰囲気に含まれる成分がタングステン酸化物の表面に吸着した後の過程も含めて評価し、タングステン酸化物の置換元素を選択できる、タングステン酸化物の置換元素の選択方法を提供することができる。
【図面の簡単な説明】
【００１６】
【図１】実施例１におけるタングステン酸化物であるＣｓ０．３３ＷＯ３の（００１）面と水分子との初期界面構造を含むセルの斜視図。
【図２】図１において面ａ側からＹ軸に沿って見たタングステン酸化物であるＣｓ０．３３ＷＯ３の（００１）面と水分子との初期界面構造を含むセルの説明図。
【発明を実施するための形態】
【００１７】
以下、本発明を実施するための形態について説明するが、本発明は、下記の実施形態に制限されることはなく、本発明の範囲を逸脱することなく、下記の実施形態に種々の変形および置換を加えることができる。
【００１８】
本発明の発明者は、曝露雰囲気に含まれる成分がタングステン酸化物の表面に吸着した後の過程も含めて評価し、タングステン酸化物の置換元素を選択できる、タングステン酸化物の置換元素の選択方法について検討を行った。
【００１９】
そして、係るタングステン酸化物の置換元素の選択方法には、タングステン酸化物の表面と、タングステン酸化物の表面が曝露する曝露雰囲気との界面における、タングステン酸化物の表面からの原子の脱離プロセスのシミュレーション方法が必要になると考えられる。このため、係るシミュレーション方法について鋭意検討した。その結果、密度汎関数理論に基づく第一原理計算により界面からの原子脱離プロセスを追跡する方法が最も効率的であるとの考えに至った。
【００２０】
通常、第一原理計算で反応を解析する場合にはＮＥＢ法（Ｎｕｄｇｅｄ  Ｅｌａｓｔｉｃ  Ｂａｎｄ法）などが用いられる。この方法は始状態の原子配置と終状態の原子配置を決めたうえで、反応パス、反応エネルギーを計算する手法である。しかし、界面反応においては複数の分子が反応に関与するため、始状態、終状態を一点に決めることは困難である。また、１点に決める場合、その決め方や構造に依存して、反応パスやエネルギーが変化してしまうという問題がある。
【００２１】
このような複数の原子からなる複雑な過程を始状態、終状態を一点に決めずに計算する方法として、古典分子動力学法の計算の手法が知られている。古典分子動力学法は原子間に働く力を力場として表現し、ニュートンの運動方程式を解くことで、原子位置の時間発展を追跡する手法である。古典分子動力学法によれば、始状態、終状態を予め１点に決めることなく脱離パスを追跡し、評価することが可能になる。しかしながら、古典分子動力学法の計算に用いられる力場の多くは有機材料及び典型元素を対象としたものであり、タングステン酸化物などの重い元素を含むものについては古典分子動力学法の計算の基本となる力場が存在しないか、あるいは精度が低いという問題がある。また、置換元素の力場も存在しないか精度が低いケースがほとんどであり、置換元素による影響もその力場に強く依存する。そのため、置換元素を探索するという目的において、古典分子動力学法は有効な手法でない。
【００２２】
力場を用いることなく、原子の軌跡を追跡する手法として第一原理分子動力学法が提案されている。これは量子力学的に原子に働く力を求め、ニュートンの運動方程式を解くため、力場を必要としない。そのため、任意の元素に対して計算可能な手法である。そこで、本発明の発明者は第一原理分子動力学法を用いた、タングステン酸化物の置換元素の選択方法を発明するに至った。
【００２３】
本実施形態のタングステン酸化物の置換元素の選択方法はタングステン酸化物のタングステン、及び酸素の少なくとも一方の一部を、置換元素で置換した、置換タングステン酸化物の置換元素の選択方法に関し、以下の工程を有することができる。  
なお、タングステン酸化物は、ＡａＷＯ３（原子Ａはアルカリ金属  ０＜ａ≦０．３３）で表すことができる。また、置換タングステン酸化物は、一般式ＡａＷ１―ｘＭｘＯ３−ｙＮｙで表される。
【００２４】
タングステンを置換する置換元素Ｍ、及び酸素を置換する置換元素Ｎの少なくとも一方について、置換元素の候補である候補元素を選択する置換元素選択工程。  
タングステン、及び酸素の少なくとも一方を、置換元素選択工程において選択した候補元素により置換した置換タングステン酸化物の評価を行う表面と、置換タングステン酸化物の評価を行う表面を曝露する曝露雰囲気と、の界面の初期の構造状態である初期界面構造を規定する界面状態規定工程。  
第一原理分子動力学法により、初期界面構造からの界面の構造状態の変化を追跡し、原子Ａの、表面から、曝露雰囲気への移動過程を計算する計算工程。  
計算工程での計算結果に基づいて、計算に供した候補元素をタングステン酸化物の置換元素として選択するか否かを選択する選択工程。
【００２５】
以下、各工程について説明する。
（置換元素選択工程）
既述の様にタングステン酸化物は、ＡａＷＯ３（原子Ａはアルカリ金属  ０＜ａ≦０．３３）で表される。そして、タングステン酸化物のタングステン（Ｗ）、及び酸素（Ｏ）の少なくとも一方を置換元素で置換することで、一般式ＡａＷ１―ｘＭｘＯ３−ｙＮｙで表される置換タングステン酸化物とすることができる。なお、係る一般式中のｘは０≦ｘ＜０．２を、ｙは０≦ｙ＜０．２を満たすことが好ましく、ｘは０≦ｘ≦０．１を、ｙは０≦ｙ≦０．１を満たすことがより好ましい。また、タングステンと酸素とのいずれか一方は置換されることになるため、０＜ｘ＋ｙを満たすことが好ましい。
【００２６】
そして、置換元素選択工程では、タングステンを置換する置換元素Ｍ、及び酸素を置換する置換元素Ｎの少なくとも一方について、置換元素の候補である候補元素を選択することができる。なお、タングステンと、酸素とを同時に置換する場合には候補元素は複数となる。
（界面状態規定工程）
本工程では、置換元素選択工程において選択した候補元素により、タングステン、及び酸素の少なくとも一方を置換した置換タングステン酸化物の評価を行う表面と、係る表面を曝露する曝露雰囲気と、の界面の初期の構造状態である初期界面構造を規定することができる。
【００２７】
界面状態規定工程は、後述する計算工程に供する始状態の各原子位置を規定するための工程である。
【００２８】
初期界面構造は以下の手順により規定することができる。
【００２９】
まず、置換タングステン酸化物の曝露雰囲気に曝露する表面を決定する。なお、ここでは例えば置換タングステン酸化物の評価を行いたい結晶面を、曝露雰囲気に曝露する表面として選択することができる。
【００３０】
そして、置換タングステン酸化物の表面側の構造は以下の手順に決定できる。まず、決定した曝露する表面に相当する面が最表面に位置するように、置換を行っていない無置換タングステン酸化物ＡａＷＯ３の構造をその結晶構造に応じて決定する。そして、置換元素選択工程で選択した候補元素によりタングステン、及び酸素の少なくとも一方の原子の一部を置換し、置換タングステン酸化物の構造を決定することができる。
【００３１】
そして、曝露雰囲気側については、曝露雰囲気の気体原子（分子）をランダムに配置させることができる。なお、曝露雰囲気の種類については特に限定されず、置換タングステン酸化物の耐久性を評価したい雰囲気を選択することができる。例えば水雰囲気や、酸素雰囲気、窒素雰囲気等の各種気体の雰囲気を選択できる。タングステン酸化物は特に水分と反応し、劣化しやすいことから、曝露雰囲気として水雰囲気を選択することが好ましい。また、気体だけに限定されず、例えば溶媒成分に対する耐久性等を評価する場合には曝露雰囲気として溶媒による雰囲気を選択することもできる。
【００３２】
上述のように各原子位置を決定した後、さらに分子動力学法により一定時間の計算を行い、各原子の安定位置を求め、初期界面構造とすることもできる。
（計算工程）
計算工程では、第一原理分子動力学法により、界面状態規定工程で規定した初期界面構造からの界面の構造状態の変化を追跡し、原子Ａの、置換タングステン酸化物の表面から、曝露雰囲気への移動過程、すなわち脱離過程を計算することができる。
【００３３】
ところで、第一原理分子動力学法は量子力学的な計算を行うため、その計算コストが非常に高い。そのため、長時間の現象を計算することは非現実的である。一般に反応速度は以下の式（１）に示したアレニウスの式で表される。
【００３４】
【数１】
2019172513.tif 000003
式（１）中、Ａは頻度因子、ｋＢはボルツマン定数、ΔＥは反応の障壁エネルギー、Ｔは温度をそれぞれ表している。
【００３５】
そのため、系の温度が低く、かつ反応の障壁エネルギーが高い場合は反応の進行には長時間を要する。第一原理分子動力学法の計算で扱える計算時間はピコセカンド（ｐｓ）程度であるため、ｐｓよりも長い反応時間を要する反応については第一原理分子動力学計算で計算できる時間オーダーでは反応が発生せず、原子Ａの移動過程を十分に追跡できない恐れがある。
【００３６】
そこで、タングステン酸化物表面から曝露雰囲気への原子Ａの移動過程に長い反応時間を要する場合や、計算に要する時間を短縮する必要がある場合には、計算工程において、第一原理分子動力学法として加速分子動力学法を用いることが好ましい。
【００３７】
このように加速分子動力学法を用いることで、タングステン酸化物表面から曝露雰囲気への原子Ａの移動過程をより短い時間で、例えば少なくともｐｓオーダーで発生させることが可能になる。
【００３８】
用いる加速分子動力学法としては特に限定されないが、予めブーストポテンシャルを加えておくハイパーダイナミクスや、原子に外場を加えて反応進むようにするＳｔｅｅｒｅｄ  Ｍｏｌｅｃｕｌａｒ  Ｄｙｎａｍｉｃｓ、時間とともにバイアスポテンシャルを付加するｍｅｔａｄｙｎａｍｉｃｓ等を用いることができる。特に、ｍｅｔａｄｙｎａｍｉｃｓは徐々にポテンシャルを加えていくことができ、少ない仮定で計算できるため好ましく用いることができる。
【００３９】
加速分子動力学法として、ｍｅｔａｄｙｎａｍｉｃｓを用いる場合、反応の付加的なポテンシャルは時間と履歴に依存し、原子が同じ場所に留まらないようなポテンシャルが望ましく、例えば、以下の式（２）の形のポテンシャルを追加すること望ましい。
【００４０】
【数２】
2019172513.tif 000004
ここで、式（２）中のｈは付加するポテンシャルの高さ、ξは反応座標、ξ(t')は時刻tまでに既に到達した反応座標、ωは付加するポテンシャルの幅に相当にする。ξは移動プロセスの進行方向を表すように選択することが望ましい。移動プロセスの進行方向は、例えば、表面と曝露雰囲気の界面がＸＹ面にある場合、表面と垂直方向であるＺ軸方向に当たるＺ座標にとることが望ましい。このポテンシャルにより、原子Ａの反応座標は同じ個所に留まり難くなり、結果として、化学反応を短時間で発生させることが可能になる。
（選択工程）
選択工程では、計算工程での計算結果に基づいて、計算に供した置換元素の候補である候補元素を、タングステン酸化物の置換元素として選択（採用）するか否かを選択することができる。
【００４１】
例えば、置換を行っていない無置換タングステン酸化物ＡａＷＯ３を用いている点以外は同様の条件で、既述の界面状態規定工程、計算工程を実施し、無置換タングステン酸化物について評価を予め行っておくことができる（無置換タングステン酸化物計算工程）。すなわち原子Ａの、無置換タングステン酸化物の表面から、曝露雰囲気への移動過程を評価しておくことができる。
【００４２】
この場合、選択工程では、原子Ａの、無置換タングステン酸化物の表面から曝露雰囲気への移動過程と、置換タングステン酸化物の表面から曝露雰囲気への移動過程とを比較することができる。そして、置換タングステン酸化物の方が、原子Ａが脱離しにくくなっていた場合に置換タングステン酸化物で用いた候補元素を、タングステン酸化物の置換元素として選択することができる。
【００４３】
置換タングステン酸化物の方が、原子Ａが脱離しにくくなっていることの判断指標は特に限定されないが、例えば原子Ａが脱離する際の移動エネルギーや、移動速度を判断指標として用いることができる。
【００４４】
例えば、選択工程では、原子Ａが曝露雰囲気中を、評価を行った表面と垂直な方向に移動するために必要となる移動エネルギーについて、置換タングステン酸化物の方が、候補元素による置換を行っていない無置換タングステン酸化物よりも高くなる場合に、計算に供した候補元素をタングステン酸化物の置換元素として選択できる。
【００４５】
また、例えば選択工程では、原子Ａが曝露雰囲気中を、評価を行った表面と垂直な方向に予め設定した距離を移動するまでに要する移動時間について、置換タングステン酸化物の方が、候補元素による置換を行っていない無置換タングステン酸化物よりも長くなる場合に、計算に供した候補元素をタングステン酸化物の置換元素として選択できる。
【００４６】
なお、移動時間を指標とする場合の、評価を行った表面と垂直方向の予め設定した距離の大きさは特に限定されないが、例えば０．５Å以上３Å以下とすることができる。これは０．５Å以上とすることで、有意な距離の移動を確認でき、３Å以下とすることで計算コストを抑制できるからである。
【００４７】
また、移動エネルギーを指標とする場合についても、例えば評価を行った表面と垂直方向の予め設定した距離を移動するのに要した移動エネルギーを比較することもできる。この場合の、評価を行った表面と垂直方向の予め設定した距離の大きさについても、移動時間を指標とする場合と同様の範囲とすることができる。
【００４８】
本実施形態のタングステン酸化物の置換元素の選択方法はさらに任意の工程を有することもできる。
【００４９】
例えば繰り返し工程を有することができ、繰り返し工程では、例えば置換元素選択工程と、界面状態規定工程と、計算工程と、選択工程とを繰り返し実施することができる。
【００５０】
繰り返し工程では、既述の置換元素選択工程で選択する、評価に供する候補元素の種類を替え、界面状態規定工程と、計算工程と、選択工程とを繰り返し実施することができる。繰り返し実施することで、複数の候補元素について評価することができる。
【００５１】
また、例えば評価を行った候補元素のうち、選択した曝露雰囲気に対する耐久性を最も高めることができる候補元素を選択することもできる。この場合、各置換元素についての計算工程での計算結果を比較し、最も原子Ａが脱離しにくくなっていた置換タングステン酸化物で用いた候補元素を、選択した曝露雰囲気に対する耐久性を最も高めることができる置換元素として選択できる。
【００５２】
以上に説明した本実施形態のタングステン酸化物の置換元素の選択方法によれば、第一原理分子動力学法を採用することで、終状態の原子配置等界面の反応パスの詳細を規定することなく、簡便にタングステン酸化物の表面からの原子の移動過程を評価することができる。このため、曝露雰囲気に含まれる成分がタングステン酸化物の表面に吸着した後の過程も含めて評価し、曝露雰囲気に対する耐久性を高めることができるタングステン酸化物の置換元素を選択することが可能になる。
［置換タングステン酸化物の製造方法］
本実施形態の置換タングステン酸化物の製造方法は、以下の工程を有することができる。
【００５３】
既述のタングステン酸化物の置換元素の選択方法により置換元素を選択する置換元素選択工程。  
置換元素選択工程により選択された置換元素により置換した置換タングステン酸化物を合成する合成工程。
【００５４】
置換元素選択工程については既述のタングステン酸化物の置換元素の選択方法により実施することができるため、ここでは説明を省略する。
【００５５】
合成工程では、上述のように置換元素選択工程により選択された置換元素により置換された置換タングステン酸化物を合成することができる。
【００５６】
合成工程における置換タングステン酸化物の具体的な合成方法は特に限定されるものではなく、選択した置換元素に応じて任意の方法を選択することができる。
【００５７】
なお、置換タングステン酸化物を合成する際の、選択した置換元素Ｍ、置換元素Ｎによる置換量は特に限定されるものではないが、例えば置換タングステン酸化物の一般式ＡａＷ１−ｘＭｘＯ３―ｙＮｙ中のｘが０≦ｘ＜０．２、ｙが０≦ｙ＜０．２であることが好ましい。特に、結晶構造をより確実に維持するために、置換タングステン酸化物の置換量ｘは、０≦ｘ≦０．１、置換量ｙは０≦ｙ≦０．１とすることがより好ましく、特に置換量ｘ、ｙは０．１程度とすることがさらに好ましい。なお、タングステンと酸素とのいずれか一方は置換されることになるため、０＜ｘ＋ｙを満たすことが好ましい。
【００５８】
合成工程で合成した、置換タングステン酸化物は、例えば所望の粒径となるように粉砕し、各種用途に用いることができる。例えば熱線遮蔽膜等の用途に用いる場合であれば粒径がナノメートルオーダーのナノ粒子として、透明樹脂等に分散して、熱線遮蔽膜や、合わせガラスとすることができる。また、必要に応じて置換していない無置換複合タングステン酸化物や他の熱線遮蔽材料と混合して用いることもできる。
【００５９】
以上に説明した本実施形態のタングステン酸化物の製造方法によれば、従来の置換していないタングステン酸化物と比較して、可視光透明性と、熱線遮蔽特性は維持したまま、曝露雰囲気に対する耐久性を向上させたタングステン酸化物を得ることができる。このため、該置換したタングステン酸化物を用いることで、従来よりも曝露雰囲気に対する耐久性、例えば耐候性に優れた熱線遮蔽特性を有するガラス（合わせガラス）等を提供することが可能になる。
【実施例】
【００６０】
以下、実施例を参照しながら本発明をより具体的に説明する。但し、本発明は以下の実施例に限定されるものではない。
［実施例１］
本実施例ではタングステン酸化物であるＣｓ０．３３ＷＯ３を、Ｈ２Ｏに曝露した際の、Ｃｓの脱離反応を抑制することができる、すなわち水に対する耐久性（耐候性）を向上させることができる置換元素を検討した。従って、曝露雰囲気としては水雰囲気（Ｈ２Ｏ雰囲気）となる。
【００６１】
タングステン酸化物の（００１）面に着目し、すなわち（００１）面を曝露雰囲気に曝露する表面とした。
【００６２】
まず、比較のために無置換タングステン酸化物計算工程として、置換を行っていない無置換タングステン酸化物のＨ２Ｏ雰囲気に曝露した際のＣｓ原子の移動過程（脱離過程）について評価を行った。なお、無置換タングステン酸化物計算工程では、界面状態規定工程と、計算工程を実施することになる。
【００６３】
（００１）面が最表面に位置するように、置換を行っていない無置換タングステン酸化物Ｃｓ０．３３ＷＯ３の構造をその結晶構造に応じて決定した。
【００６４】
そして、曝露雰囲気側については、曝露雰囲気の気体原子（分子）である水分子をランダムに配置させた。
【００６５】
これにより、図１、図２に示すように、Ｃｓ原子１１と、Ｗ原子１２と、Ｏ原子１３と、Ｈ２Ｏ分子１４とが配置された構造を規定した。図１は規定したセルの斜視図を示しており、図２は図１に示したセルについて面ａ側からＹ軸に沿って見た図を示している。なお、周期境界条件を用いて計算していることから、図１、図２中、セルの上端と、下端とはつながっているため、Ｃｓ原子１１が上端部にも位置している。図１、図２中、タングステン酸化物の表面はＸＹ平面となっており、固体表面と垂直な方向がＺ軸方向となる。図１、図２に示したセル内全体で１５０原子としてあり、その後５００Ｋで０．５ｆｓ×１０００ｓｔｅｐ＝５００ｆｓ間分子動力学計算を行い、その構造を初期界面構造として決定した。
【００６６】
なお、第一原理計算には平面波基底第一原理計算ソフトＶＡＳＰ（Ｖｉｅｎｎａ  ａｂ  ｉｎｉｔｉｏ  ｓｉｍｕｌａｔｉｏｎ  ｐａｃｋａｇｅ）を用い、平面化のカットオフは４００ｅＶ、ｋ点は２×２×１とした（界面状態規定工程）。
【００６７】
そして、Ｃｓの脱離に要するエネルギーが高いため、第一原理分子動力学法として加速分子動力学法を用い、初期界面構造からの界面の構造状態の変化を追跡し、選択した固体表面から、曝露雰囲気へのＣｓ原子の移動過程を計算した（計算工程）。
【００６８】
計算に当たって第一原理計算のソフトとしては平面波基底第一原理計算ソフトＶＡＳＰ（Ｖｉｅｎｎａ  Ａｂ  ｉｎｉｔｉｏ  Ｓｉｍｕｌａｔｉｏｎ  Ｐａｃｋａｇｅ）を用い、加速分子動力学法としてはｍｅｔａｄｙｎａｍｉｃｓを用いた。
【００６９】
そして、Ｃｓ原子にＺ軸方向に、無置換タングステン酸化物の表面に垂直な方向である図１中の上下方向に、バイアスポテンシャルを加えることとした。１０ｓｔｅｐごとにバイアスポテンシャルを印可し、バイアスポテンシャルの大きさｈは０．０２ｅＶ、バイアスポテンシャルの幅ωはセルサイズの０．００５倍とし、計算時間は０．５ｆｓ×１０００ｓｔｅｐとし、系の温度は５００Ｋとした。
【００７０】
次に、置換タングステン酸化物について計算を行った。
【００７１】
まず、タングステンを置換する置換元素Ｍの候補元素として、モリブデン（Ｍｏ）を選択した（置換元素選択工程）。
【００７２】
そして、図１、図２に示した無置換タングステン酸化物の表面のＷ原子１２のうち、Ｗ原子１２Ａ、１２Ｂの２原子をモリブデン（Ｍｏ）原子で置換したものを用いた点以外は、無置換タングステン酸化物計算工程の場合と同様に分子動力学計算を５００ｆｓ間行った。分子動力学計算後に得られた構造を初期界面構造とした（界面状態規定工程）。
【００７３】
上記初期界面構造を用いた点以外は、無置換タングステン酸化物計算工程の場合と同様にして計算工程を実施した（計算工程）。
【００７４】
次に、Ｃｓ原子が、曝露雰囲気中を、タングステン酸化物の表面と垂直な方向に０．６Å離れた位置に移動するまでに要する移動時間を、モリブデンで置換した置換タングステン酸化物の場合の計算結果と、無置換タングステン酸化物の場合の計算結果とで比較した。
【００７５】
その結果、無置換タングステン酸化物の場合、７２０ｓｔｅｐ（＝３６０ｐｓ）で、無置換タングステン酸化物の表面と垂直な方向に０．６Å離れた地点に到達した。そして、その後も、曝露雰囲気である水雰囲気への移動を続けた。
【００７６】
一方、モリブデンで置換した場合、１０００ｓｔｅｐ（＝５００ｐｓ）計算後も、置換タングステン酸化物の表面と垂直な方向に０．６Å離れた地点に到達しなかった。
【００７７】
そのため、モリブデンを水に対する耐久性（耐候性）が向上する置換元素として選択した（選択工程）。
［実施例２］
置換元素選択工程において、タングステンを置換する置換元素Ｍの候補元素として、レニウム（Ｒｅ）を選択した点以外は実施例１と同様にしてタングステン酸化物の置換元素の選択方法を実施した（繰り返し工程）。
【００７８】
その結果、レニウムで置換した場合、６９０ｓｔｅｐ（＝３４５ｐｓ）で置換タングステン酸化物の表面と垂直な方向に０．６Å離れた地点に到達した。そして、その後も、曝露雰囲気である水雰囲気への移動を続けた。
【００７９】
すなわち、レニウムで置換した置換タングステン酸化物は、無置換タングステン酸化物よりも速く０．６Å移動することを確認できた。
【００８０】
そのため、レニウムは水に対する耐久性（耐候性）が向上する置換元素として選択されなかった（選択工程）。
［実施例３］
置換元素選択工程において、酸素を置換する置換元素Ｎの候補元素として、フッ素（Ｆ）を選択した点、及び選択工程において曝露雰囲気中を、タングステン酸化物の表面と垂直な方向に０．６Å離れた位置に移動するまでに要するエネルギー量を基準に選択した以外は実施例１と同様にしてタングステン酸化物の置換元素の選択方法を実施した。
【００８１】
その結果、無置換タングステン酸化物計算工程で算出した、無置換タングステン酸化物の場合、タングステン酸化物の表面と垂直な方向に０．６Å離れた位置に移動するまでに要するエネルギー量は０．０５ｅＶであった。
【００８２】
一方、酸素をフッ素で置換した置換タングステン酸化物の場合、タングステン酸化物の表面と垂直な方向に０．６Å離れた位置に移動するまでに要するエネルギー量は０．２ｅＶであった。
【００８３】
そのため、フッ素を水に対する耐久性（耐候性）が向上する置換元素として選択した（選択工程）。
【図１】
2019172513.tif 000005
【図２】
2019172513.tif 000006